상기 3 층 티슈 제품 에 단일 중심 층 을 생성 하 기 위해 3 층 으로 이루어진 헤브 박스 를 사용 하 여 두 중심 층 의 헤드 박스 내 에 정제 된 북 침엽수 크래프트 스톡 과 함께 습식 티슈 시트 를 형성 하 였 다 . 터 불런 스 - 생 성 삽 입물 을 슬라이스 로부터 약 3 인치 ( 75 밀리미터 ) 에 리세 스 하고 , 슬라이스 를 지나 약 1 인치 ( 25 . 4 밀리미터 ) 를 확장 하 는 층 디바이더 가 사용 되 었 다 . 총 슬라이스 오프닝 은 약 0 . 9 인치 ( 23 밀리미터 ) 이 었 으며 4 개 의 모든 헤드 박스 층 내 물 흐름 은 동등 하 였 다 . 상기 헤드 박스 에 공급 되 는 스톡 의 밀도 는 약 0 . 09 중량 % 이 었 다 . 그 결과물 인 3 층 티슈 시트 는 각각 Lindsay 2164 및 Asten 867 A 직물 인 성형 직물 을 이용 하 여 이중 와이어 , 흡입 성형 롤 , 포머 상 에 형성 되 었 다 . 성형 직물 의 속도 는 초당 11 . 9 미터 이 었 다 . 새로 형성 된 티슈 시트 는 그 다음 탈수 되 어 초 당 약 9 . 1 미터 로 이동하 는 ( 30 % 러쉬 트랜스퍼 ) 트랜스퍼 직물 로 이송 되 기 전 에 성형 직물 하부 로부터 진공 흡입 을 이용 하 여 약 20 - 27 % 의 밀도 로 탈수 되 었 다 . 트랜스퍼 직물 은 Appleton Wire T 807 - 1 이 었 다 . 약 6 - 15 인치 ( 150 - 380 밀리미터 ) 의 수은 진공 을 끌어당기 는 진공 슈가 티슈 시트 를 트랜스퍼 직물 로 이송 하 는 데 사용 되 었 다 . 그 다음 상기 티슈 시트 를 드로우 드라이 직물 ( Lindsay Wire T 1205 - 1 ) 로 이송 하 였 다 . 상기 드로우 드라이 직물 은 초 당 약 9 . 1 미터 의 속도 로 이동하 였 다 . 상기 티슈 시트 는 약 350 ° F ( 175 ℃) 의 온도 에서 작동 하 는 Honeycomb 드로우 드라이 어상 에 운반 되 고 약 94 - 98 % 밀도 의 최종 건조로 건조 되 었 다 . 그 결과물 인 언 크레이프 티슈 시트 는 그 다음 패런트 롤 에 감겨졌 다 .